(57)【特許請求の範囲】
【請求項１】
合成樹脂フィルム上に、ポリビニルアルコール、ポリビニルピロリドンから選択される合成樹脂およびその変性物、前記合成樹脂を耐水化した水溶性高分子およびその変性物から選択される１種または２種以上の水溶性樹脂を含む樹脂膨潤型のインク受容層を有するインクジェット記録材料において、前記インク受容層は、水に解離したときにpH７以上である塩を０．１〜１０重量％含むことを特徴とするインクジェット記録材料。
【請求項２】
前記インク受容層は、前記塩を１．７〜１０重量％含有することを特徴とする請求項１記載のインクジェット記録材料。
【請求項３】
前記塩は、弱酸と強塩基からなる塩であることを特徴とする請求項１または２記載のインクジェット記録材料。
【請求項４】
前記塩は、炭酸ナトリウム又は亜硫酸ナトリウムであることを特徴とする請求項３記載のインクジェット記録材料。
【請求項５】
請求項１ないし４いずれか１記載のインクジェット記録材料であって、前記インク受容層は耐アルカリ性顔料を含有することを特徴とするインクジェット記録材料。
【請求項６】
前記耐アルカリ性顔料は、アクリルビーズおよびスチレンビーズから選ばれる１種以上である請求項５記載のインクジェット記録材料。
【発明の詳細な説明】
【０００１】
【発明の属する技術分野】
本発明は、インクジェット記録材料に係わり、特に水性インクを用いたインクジェット記録においてブロンジング（ベタ部のぎらつき）を防止することが可能なインクジェット記録材料に関する。
【０００２】
【従来の技術】
インクジェット記録は、電子写真印刷（PPC）と並んで最も普及した印刷方法であり、良好な画像を得るために専用の受像処理が施された記録材料が各種提案されている。これらインクジェット記録材料は、水性インクの吸収性がよく且つ耐水性を備えることが要求され、そのような性能を備えた樹脂を基材となる紙或いはフィルム上に塗布したものが一般的である。さらに印字後のインクの定着性や光沢を高めるための工夫もいくつか提案されている（特開平1-295879号など）。
【０００３】
例えば特開平1-295879号公報に記載されたインクジェット用被記録材料では、紙、布等を炭酸ナトリウム、リン酸ナトリウム等の弱アルカリ塩水溶液で処理（ディッピング、スプレー等）することにより、インクの定着性、耐水性、耐光性を向上させている。
【０００４】
【発明が解決しようとする課題】
一方、インクジェット記録による印刷では、例えば、マゼンタ、イエロー、シアン等のインクを重ねることにより黒色の印刷を形成するが、このようなベタ部がブロンズ色にぎらつく、いわゆるブロンジングとよばれる現象が問題となる。このブロンジングは、アルミナ等の無機顔料と少量のバインダーとからなる孔吸収型のインク受容層をもつインクジェット記録材料ではあまり問題とならないが、前述した水溶性樹脂を主成分とする樹脂膨潤型のインクジェット記録材料では十分に防止できていない。
【０００５】
そこで本発明は、水溶性樹脂を主成分とする樹脂膨潤型のインクジェット記録材料においてブロンジングを防止することを目的とする。
【０００６】
【課題を解決するための手段】
上記目的を達成するため本発明のインクジェット記録材料は、水溶性樹脂を含むインク受容層を有するインクジェット記録材料において、前記インク受容層は、水に解離したときにpH７以上である塩を含むものである。
【０００７】
また本発明のインクジェット記録材料は、水溶性樹脂および水に解離したときにpH７以上である塩を含むインク受容層を有するインクジェット記録材料であって、前記インク受容層は耐アルカリ性顔料を含むものである。
【０００８】
以下、本発明のインクジェット記録材料について更に詳述する。
【０００９】
インク受容層を構成する水溶性樹脂としては、一般にインクジェット記録材料のインク受容層用の樹脂が用いられる。特に水系インクの吸収性がよく且つ耐水性がある樹脂が好適に用いられる。このような樹脂としてポリビニルアルコール、ポリビニルピロリドン、水溶性セルロース樹脂、水溶性ポリエステル樹脂、ポリビニルアセタール、ポリアクリル酸、アクリルアミド共重合体、メラミン樹脂、ポリエーテルポリオールまたはその架橋物等の合成樹脂およびその変性物、ゼラチン、カゼイン、でんぷん、キチン、キトサン等の天然樹脂およびその変性物、必要に応じて適度に耐水化された水溶性高分子およびその変性物が挙げられる。また、ポリビニルアルコール、ポリビニルピロリドン等の水溶性樹脂を公知の方法で硬化させた化合物、水溶性でシンナモイル基、スチルバゾリウム基、スチリルキノリウム基或いはジアゾ基を持つ樹脂等も使用することができる。これら樹脂は１種または２種以上を混合して用いることができる。
【００１０】
水に解離したときにpH７以上である塩は、弱酸と強塩基から成る塩で、リン酸、炭酸、ホウ酸、亜硫酸等の無機酸や酢酸、酒石酸、クエン酸などの有機酸のナトリウム塩或いはカリウム塩が挙げられる。これらは１種または２種以上を混合して用いても良い。これら塩のうち、炭酸ナトリウム、亜硫酸ナトリウムが特に好ましい。
【００１１】
このような塩は水性インクの水によって解離されたＯＨイオンがインクの染料と反応することによってブロンジングを押える効果を奏するものと考えられる。ブロンジングの抑制はインクが酸性インクのときに特に顕著である。また塩基としてではなく塩として添加することにより、インク受容層を構成する樹脂や他の添加物と反応したり、インク受容層形成用塗布液の分散性を阻害することがない。
【００１２】
塩の添加量は、インク受容層を構成する物質全体の０．１〜１０重量％、好適には２〜８重量％である。このような範囲とすることによりブロンジング抑制効果を得ることができる。また１０重量％以上ではインク受容層中に塩が析出する場合がある。
【００１３】
インク受容層は、上述した水溶性樹脂および塩の他、無機顔料或いは有機顔料を含有することができる。これら顔料を添加することにより、インクの吸収性を高め、またブロッキングを防止することができる。このような顔料としては、クレー、タルク、ケイソウ土、炭酸カルシウム、硫酸カルシウム、硫酸バリウム、珪酸アルミニウム、酸化チタン、酸化亜鉛、二酸化ケイ素、合成ゼオライト、アルミナ、スメクタイト等の無機顔料、メタクリル酸メチル、メタクリル酸メチル−スチレン共重合体などのアクリルビーズや、ポリスチレン、スチレン−ブタジエン共重合体、アクリロニトリル−スチレン共重合体、アクリロニトリル−ブタジエン−スチレン共重合体などのスチレンビーズが挙げられる。これらは１種または２種以上を混合して用いることができる。
【００１４】
本発明のインク受容層は、前述したように水に解離したときにpH７以上である塩を含むため、上記顔料のうち、特に耐アルカリ性のあるものが好適である。このような顔料として上述の有機顔料が挙げられ、特に架橋ポリメタクリル酸メチルや架橋スチレンアクリルビーズなどの架橋した有機顔料が好適である。有機顔料は、粒径の制御がしやすいので、所望の粒径とすることにより高いブロッキング防止効果を得ることができ、特に架橋した有機顔料は耐アルカリ性、耐溶剤性が高い。
【００１５】
これら無機顔料の添加量は、樹脂１００に対し５〜２００部程度とする。また粒径は１〜５０μｍの範囲のものが好適であり、特にインク受容層の厚みより平均粒径が粗いものがブロッキング効果が高い。
【００１６】
本発明のインク受容層は、さらに必要に応じて消泡剤、レベリング剤、ＵＶ吸収剤、光安定剤、顔料等の添加物を添加してもよい。
【００１７】
インク受容層は、上述した水溶性樹脂、塩および必要に応じて使用される顔料および添加剤を溶剤に溶解或いは分散して塗工液とし、これをバーコーティング法、スプレーコーティング法、ロールコーティング法等の塗布方法により支持体上に塗布、乾燥することによりを形成することができる。塗膜の厚さは特に限定されないが、通常１μｍ〜５０μｍ、好適には３μｍ〜２０μｍとする。
【００１８】
支持体としては、透明または不透明のフィルム、例えばポリエステル、ポリカーボネート、ポリエチレン、ポリプロピレン、トリアセチルセルロース、ポリ塩化ビニル、アクリル、ポリスチレン、ポリアミド、ポリイミド、塩化ビニリデン−塩化ビニル共重合体、等の合成樹脂フィルム、紙あるいは紙と前記樹脂フィルムとの複合フィルム等が使用できる。
【００１９】
支持体の表面には、インク受容層が形成しやすいように易接着処理等の表面処理がなされていてもよい。また支持体は、他の部材への転着、筆記その他の目的のために粘着層、筆記層などの層が積層された多層体であってもよい。
【００２０】
支持体の厚みは特に限定されないが、インクジェット記録プリンターへの供給、搬送等を考慮し、例えば２０〜２００μｍのものが使用される。
【００２１】
また本発明のインクジェット記録材料において、インク受容層は単層であっても多層であってもよい。例えば水溶性樹脂の種類や含有せしめる顔料の種類や含有量を異ならせた複数のインク受容層を積層することにより、インクの吸収性や定着性および画質の向上をはかることができる。この場合、少なくとも最外層となるインク受容層に上述した水に解離したときにpH７以上となる塩を含有せしめる。これにより効果的にブロンジングを防止できる。
【００２２】
本発明のインクジェット記録材料に使用されるインクは特に限定されないが、水および／又は水溶性の有機溶剤中に酸性染料等の染料を溶解せしめた水性インクを用いたときに本発明の効果が得られる。
【００２３】
【実施例】
以下の実施例により、本発明をさらに詳細に説明する。
実施例１
厚さ約１００μｍのポリエチレンテレフタレートフィルム上に下記組成のインク受容層用塗布液をバーコーティングにより塗布し、乾燥後厚さ約１０μｍのインク受容層を形成した。
インク受容層用塗布液の組成
・ポリビニルアルコール(PVA)             10重量部
（PVA-217：クラレ社）
・シリカ粒子                             1重量部
（サイリシア335：富士シリシア化学社）
・亜硫酸ナトリウム                     0.2重量部
・水                                    99重量部
【００２４】
実施例２
厚さ約１００μmのポリエチレンテレフタレートフィルム上に下記組成のインク受容層用塗布液をバーコーティングにより塗布し、乾燥後厚さ約１０μmのインク受容層を形成した。
インク受容層用塗布液の組成
・ポリビニルピロリドン（K-90：ＩＳＰ社） 10重量部
・シリカ粒子                              3重量部
（サイリシア335：富士シリシア化学社）
・炭酸ナトリウム                        0.5重量部
・水                                    117重量部
【００２５】
実施例３
厚さ約１００μｍのポリエチレンテレフタレートフィルム上に下記組成のインク受容層用塗布液をバーコーティングにより塗布し、乾燥後厚さ約１０μｍのインク受容層を形成した。
インク受容層用塗布液の組成
・ポリビニルアルコール(PVA)             10重量部
（PVA-217：クラレ社）
・架橋アクリル粒子                       1重量部
（MR-10HG：綜研化学社）
・炭酸ナトリウム                       0.2重量部
・水                                    99重量部
【００２６】
比較例１
亜硫酸ナトリウムを用いない以外は、実施例１のインク受容層用塗布液と同じ組成の塗布液を用いて、実施例１と同様にインク受容層を形成した。
【００２７】
比較例２
炭酸ナトリウムを用いない以外は、実施例２のインク受容層用塗布液と同じ組成の塗布液を用いて、実施例２と同様にインク受容層を形成した。
【００２８】
比較例３
亜硫酸ナトリウムおよび顔料を用いない以外は、実施例１のインク受容層用塗布液と同じ組成の塗布液を用いて、実施例１と同様にインク受容層を形成した。
【００２９】
このように作製したインクジェット記録フィルムにインクジェットプリンター（PM-750C：セイコーエプソン社）を用いて印刷をし、黒ベタ部のブロンジングの有無を目視により評価した。その結果を表１に示す。なお、表中○は全くブロンジングが見られなかったことを、×はブロンジングにより画質の低下があったことをそれぞれ示す。
【００３０】
またこれらインクジェット記録フィルムの塗膜面どうしを重ね、20℃、65％RHの環境下で5kgの荷重をかけてブロッキングが生じるか否かを評価した。その結果を表１に示す。表中、○はブロッキングは生じなかったがフィルムどうしが密着してしまったことを、◎は全く密着しないことを、×はブロッキングしたことを示す。
【００３１】
【表１】
0004216967.tif 000002
表１の結果からも明らかなように、インク受容層に弱酸と強塩基から成る塩を添加することにより、水溶性樹脂の種類に関係なくブロンジングを抑制することができた。
【００３２】
また表１の結果からわかるように、インク受容層に顔料を添加することによりブロッキングが防止され、特に顔料として耐アルカリ性顔料を用いた場合には、アルカリ性の環境であっても顔料添加の効果が阻害されることなく、高いブロッキング防止効果が得られた。
【００３３】
さらに表には示していないが、塩を添加することによってインクジェット記録材料に必要なその他の特性（インク吸収性、定着性、にじみがないこと）などが阻害されることなく良好なインクジェット記録性が得られた。
【００３４】
【発明の効果】
本発明のインクジェット記録材料は、インク受容層に特定の塩を含有せしめることにより、黒ベタ部のブロンジングを効果的に抑制することができる。またインク受容層に耐アルカリ性顔料を含有せしめることにより、優れたブロッキング効果が得られる。